(57)【要約】【課題】  本発明は、十分な強度を有しているとともに、表面平滑性、粘着剤含浸性に優れた両面テープ用原紙を提供することを目的とする。【解決手段】  木材パルプおよび非木材パルプからなる両面テープ用原紙において、該木材パルプの５０重量％（乾燥重量）以上がマツ属由来の木材パルプであり、木材パルプと非木材パルプの配合比率（乾燥重量）が、木材パルプ／非木材パルプ＝３０〜５０／７０〜５０であることを特徴とする両面テープ用原紙。【選択図】  なし【特許請求の範囲】
【請求項１】
木材パルプおよび非木材パルプからなる両面テープ用原紙において、該木材パルプの５０重量％（乾燥重量）以上がマツ属由来の木材パルプであることを特徴とする両面テープ用原紙。
【請求項２】
前記木材パルプと非木材パルプの配合比率（乾燥重量）が、木材パルプ／非木材パルプ＝３０重量％〜５０重量％／７０重量％〜５０重量％であることを特徴とする請求項１に記載の両面テープ用原紙。
【発明の詳細な説明】
【技術分野】
【０００１】
本発明は、両面テープ用原紙に関する。
【背景技術】
【０００２】
従来、両面テープ用原紙は、粘着剤の含浸性、及び粘着剤の含浸塗工に耐え得る強度が要求される。このため、両面テープ用原紙の原料としては、木材パルプよりも繊維が強靭な非木材パルプが使用されている（特許文献１）。
【０００３】
しかしながら、非木材パルプは、繊維径が細く繊維長が長いため、離解処理や叩解処理により繊維同士が絡まり合い結束しやすいため、非木材パルプを用いた両面テープ原紙の表面形状が不均一（凹凸）となる。繊維が結束した部分は粘着剤の含浸性が悪く、原紙と粘着剤の剥離強度が不足するので、被着体から剥離する際に糊残りを起こしやすい。さらに、被着体との接着強度を高めるためには粘着剤の表面形状を均一にする必要があるが、原紙の表面形状が不均一だと粘着剤の付着量を増やす必要がある。また、非木材パルプは一般的に木材パルプよりも高価である。
【０００４】
この問題に対して、針葉樹由来の木材パルプと広葉樹由来の木材パルプを特定の割合で配合した両面テープ用原紙が開示されている（特許文献２）。
【先行技術文献】
【特許文献】
【０００５】
【特許文献１】特開平９−２７２８５０
【特許文献２】特開２０１０−２１６０３５
【発明の開示】
【発明が解決しようとする課題】
【０００６】
しかしながら、引用文献２に記載されている木材パルプ１００％からなる両面テープ原紙を用いた場合、粘着剤の均一な塗工層を形成させることができるが、粘着剤の含浸性が大幅に低下する問題があった。
【０００７】
そこで、本発明は、十分な強度を有しているとともに、表面平滑性、粘着剤含浸性に優れた両面テープ用原紙を提供することを目的とする。
【課題を解決するための手段】
【０００８】
本発明は、以下の[１]〜[２]を提供する。
[１]  木材パルプおよび非木材パルプからなる両面テープ用原紙において、該木材パルプ（乾燥重量）の５０重量％以上がマツ属由来の木材パルプであることを特徴とする両面テープ用原紙。
[２]  前記木材パルプと非木材パルプの配合比率（乾燥重量）が、木材パルプ／非木材パルプ＝３０重量％〜５０重量％／７０重量％〜５０重量％であることを特徴とする[１]に記載の両面テープ用原紙。
【発明の効果】
【０００９】
本発明によれば、十分な強度を有しているとともに、表面平滑性、粘着剤含浸性に優れた両面テープ用原紙を提供することができる。
【発明を実施するための形態】
【００１０】
本発明の木材パルプおよび非木材パルプからなる両面テープ用原紙は木材パルプ（乾燥重量）の５０重量％以上がマツ属由来の木材パルプとすることで、十分な強度、優れた表面平滑性および粘着剤含浸性を発現する。
【００１１】
本発明の両面テープ用原紙（以下、「原紙」と言うことがある）が優れた効果を発現する理由は次のように推測される。
【００１２】
両面テープ用原紙の一般的な原料は、木材パルプ、非木材パルプが使用されているが、それぞれ一長一短の特徴を有している。
【００１３】
非木材パルプは、繊維径が細く繊維長が長いため、離解処理や叩解処理により繊維同士が絡まり合い結束しやすい。このため、非木材パルプを用いた原紙表面が不均一（凹凸）となり、糊残りなどの問題が発生しやすい。一方、繊維径が細く繊維長が長い非木材パルプを用いた原紙は大きな空隙を有しているため、優れた粘着剤含浸性を有しているとともに、高い強度を有している。
【００１４】
木材パルプは、繊維径が太く繊維長が短いため、離解処理や叩解処理により繊維同士が絡まり合い難い。このため、木材パルプを用いた原紙表面が均一となり、糊残りなどの問題が発生し難い。一方、繊維径が太く繊維長が短い木材パルプを用いた原紙中には大きな空隙が少ないため、粘着剤含浸性が不十分となるとともに、強度においても不十分である。なお、パルプの叩解処理を強化することで強度を大幅に高くすることができるが、更に原紙中の空隙が小さくなるため粘着剤含浸性を大きく損なう。
【００１５】
これに対して、細胞壁が厚く潰れにくく、木材パルプの中で比較的密度が低いマツ属由来の木材パルプを５０重量％以上（乾燥重量）配合した木材パルプと非木材パルプを混合した原料を用いた原紙は、原紙中に大きな空隙を維持しているため、優れた粘着剤含浸性を有している。また、原紙表面が均一となり、糊残りなどの問題が発生しにくいとともに、十分な強度を発現することができる。
【００１６】
本発明において、木材パルプとは、広葉樹、針葉樹を公知の方法で蒸解して得られるパルプである。また、これらの木材原料を単独あるいは２種類以上混合して使用することができる。
【００１７】
本発明において、非木材パルプとは、ケナフ、稲わら、麦わら、竹、バガス（サトウキビバガス）、亜麻、楮、三椏、葦、大麻、マニラ麻などを公知の方法で蒸解して得られるパルプであり、高強度、高嵩高性(高含浸性)を有するマニラ麻が特に好ましい。また、これらの非木材原料を単独あるいは２種類以上混合して使用することができる。
【００１８】
本発明において、マツ科マツ属の樹木として、ヒメコマツ（Pinus  parviflora）、キタゴヨウ（P.  parviflora  var.  pentaphylla）、ヤクタネゴヨウ（P.  armandi  var.  amamiana）、チョウセンゴヨウ（P.  koraiensis）ハイマツ（P.  pumila）などの単維管束亜属、アカマツ（P.  densiflora）、クロマツ（P.  thunbergii）、リュウキュウマツ（P.  luchuensis）、ダイオウマツ(P.  palustris)、エキナタマツ(P.  echinata)、サザンパイン（Southern  Pine：ロングリーフパイン(longleaf pine, Pinus palustris)、ショートリーフパイン(shortleaf pine, P. echinata)、テーダマツ（loblolly pine, P. taeda）、スラッシュパイン(slash pine, P. elliottii)）、コントルタマツ(P.  contorta)、ヨーロッパアカマツ(P.   sylvestris)などの複維管束亜属（ニヨウマツ、二葉松類）などを例示することができるがこれらに限定されるものではないが、通気性の点からアメリカ南東部に生育しているマツ科、マツ属のハードパインであるサザンパイン（Southern  Pine）を使用することが好ましく、テーダマツ（P.  taeda）、スラッシュマツ(P.  elliottii)を使用することがより好ましい。なお、ベイマツ(Pseudotsuga menziesii)は、マツ科トガサワラ属の樹木である。
【００１９】
本発明において、木材パルプと非木材パルプの配合比率は乾燥重量で、木材パルプ／非木材パルプ＝３０重量％〜５０重量％／７０重量％〜５０重量％であることが好ましい。木材パルプが３０重量％未満であると原紙表面が不均一（凹凸）となり、糊残りなどの問題が発生しやすい。非木材パルプが５０重量％未満であると十分な強度が発現しないとともに、粘着剤の含浸性も低下し、粘着剤加工後の強度も低下する。
【００２０】
本発明において、木材パルプおよび非木材パルプの濾水度は特に限定されるものではないが、木材パルプの濾水度（カナダ標準ろ水度法：ＪＩＳ  Ｐ  ８１２１−２）は７００ｍｌＣＳＦ以上、非木材パルプの濾水度は６００ｍｌＣＳＦ以上であることが好ましい。濾水度が上記範囲より低いと強度は向上するが、密度が高くなり、粘着剤の含浸性が悪化する。
【００２１】
本発明の両面テープ用原紙は公知の製紙技術によって製造することができる。抄紙機は、円網式抄紙機、傾斜短網式抄紙機、長網式抄紙機、ツインワイヤー式抄紙機等何れでもよく、要求される強度、水分散性に応じて使い分けることができる。
【００２２】
本発明の両面テープ用原紙の坪量はその用途にあわせて適宜調整することが好ましいが、通常６〜３０ｇ／ｍ２程度である。
【００２３】
本発明の両面テープ用原紙は、水系接着剤を用いた両面テープ、溶剤系接着剤を用いた両面テープのいずれの原紙として使用することが可能である。なお、水系接着剤を用いた両面テープの原紙として用いる場合には、原紙に水系接着剤塗工時の断紙などを防止するために耐水加工を施すことが好ましい。耐水化する方法は特に限定されるものではないが、内添でＰＡＭやＰＡＥ等紙力剤を添加する方法やビスコース処理などがある。しかし、内添紙力剤は凝集作用が強く、地合構成を崩しやすいため高添加できないので、ビスコース処理が好ましく、塗工量は０．２〜０．５ｇ/ｍ２が好ましい。
【実施例】
【００２４】
（実施例１）
テーダマツ（マツ属）を原料としカナダ標準濾水度を７４０ｍｌＣＳＦとした針葉樹晒クラフトパルプ５０重量％と、カナダ標準濾水度を６５０ｍｌＣＳＦとしたＳ２／ＳＯグレードのマニラ麻５０重量％を混合し、坪量１４ｇ/ｍ２となるように手抄きシートを作製した。その後、付着量が０．３ｇ／ｍ２となるようにビスコースに含浸処理し、硫酸処理して両面テープ用原紙を得た。
【００２５】
（実施例２）
テーダマツを原料としカナダ標準濾水度を７４０ｍｌＣＳＦとした針葉樹晒クラフトパルプ３０重量％と、カナダ標準濾水度を６５０ｍｌＣＳＦとしたＳ２／ＳＯグレードのマニラ麻７０重量％を混合した原料を使用し、実施例１と同様の方法で両面テープ用原紙を得た。
【００２６】
（実施例３）
テーダマツを原料としカナダ標準濾水度を７４０ｍｌＣＳＦとした針葉樹晒クラフトパルプ１５重量％と、ベイマツ（トガサワラ属）を原料としカナダ標準濾水度を７４０ｍｌＣＳＦとした針葉樹晒クラフトパルプ１５重量％と、カナダ標準濾水度を６５０ｍｌＣＳＦとしたＳ２／ＳＯグレードのマニラ麻７０重量％を混合した原料を使用し、実施例１と同様の方法で両面テープ用原紙を得た。
【００２７】
（比較例１）
カナダ標準濾水度を６５０ｍｌＣＳＦとしたＳ２／ＳＯグレードのマニラ麻のみを原料すして使用し、実施例１と同様の方法で両面テープ用原紙を得た。
【００２８】
（比較例２）
ベイマツを原料としカナダ標準濾水度を７４０ｍｌＣＳＦとした針葉樹晒クラフトパルプ５０重量％と、カナダ標準濾水度を６５０ｍｌＣＳＦとしたＳ２／ＳＯグレードのマニラ麻５０重量％を混合した原料を使用し、実施例１と同様の方法で両面テープ用原紙を得た。
【００２９】
（比較例３）
ベイマツを原料としカナダ標準濾水度を７４０ｍｌＣＳＦとした針葉樹晒クラフトパルプ３０重量％と、カナダ標準濾水度を６５０ｍｌＣＳＦとしたＳ２／ＳＯグレードのマニラ麻７０重量％を混合した原料を使用し、実施例１と同様の方法で両面テープ用原紙を得た。
【００３０】
（比較例４）
テーダマツを原料としカナダ標準濾水度を７４０ｍｌＣＳＦとした針葉樹晒クラフトパルプのみを原料として使用し、実施例１と同様の方法で両面テープ用原紙を得た。
実施例及び比較例で得られた両面テープ用原紙について以下に示す評価を行った。
【００３１】
＜坪量＞JIS P8124に基づき測定した。
【００３２】
＜厚さ＞JIS P8118に基づき測定した。
【００３３】
＜引張強さ＞J TAPPI NO.71に基づき測定した。
【００３４】
＜通気度（粘着剤の浸透性の指標）＞ISO 2965に基づき測定した。
【００３５】
＜結束繊維（表面平滑性の指標）＞両面テープ用原紙の表面を観察した。
○：結束繊維が無い。
△：結束繊維があるが小さく、ほとんど問題ない。
×：大きな結束繊維があり、糊残りが発生する。
【００３６】
【表１】
2014185408.tif 000002